(57)【要約】【課題】  扉やキャビネット等の隙間への害虫の進入防止および配線（コード）や配管を伝う害虫の進入防止の両方に使用が可能な薄型の防虫スポンジシートを提供する。【解決手段】  防虫成分が保持された多孔質体含有アクリル系発泡体樹脂層と粘着層とからなり、厚さが０．２５〜１．５ｍｍであることを特徴とする防虫スポンジシート。【選択図】図２
2018186772.tif 000002
【特許請求の範囲】
【請求項１】
防虫成分が保持された多孔質体含有アクリル系発泡体樹脂層と粘着層とからなり、厚さが０．２５〜１．５ｍｍであることを特徴とする防虫スポンジシート。
【請求項２】
前記アクリル系発泡体樹脂層の厚さが、０．２〜０．５ｍｍである請求項１に記載の防虫スポンジシート。
【請求項３】
前記アクリル系発泡体樹脂層の発泡倍率が、１．５〜２．５である請求項１または２に記載の防虫スポンジシート。
【請求項４】
前記粘着層が、基材レス両面テープである請求項１から３のいずれかの項に記載の防虫スポンジシート。
【請求項５】
前記粘着層が、発泡基材両面テープである請求項１から３のいずれかの項に記載の防虫スポンジシート。
【請求項６】
前記防虫成分が、トルイミド系化合物および/またはピレスロイド系化合物である請求項１から５のいずれかの項に記載の防虫スポンジシート。
【請求項７】
前記多孔質体が、カオリンクレーである請求項1から６のいずれかの項に記載の防虫スポンジシート。
【発明の詳細な説明】
【技術分野】
【０００１】
本発明は、防虫スポンジシートに関する。更に詳しくは、防虫成分が保持された多孔質体含有アクリル系発泡体樹脂層と粘着層とからなり、厚さが０．２５〜１．５ｍｍである薄型の防虫スポンジシートに関するものである。
【背景技術】
【０００２】
従来からゴキブリやダニ等の害虫を忌避あるいは駆除するためにシート状あるいはテープ状の基材に忌避剤や防虫剤を混入した防虫シートが使用されている。例えば、特許文献１には、住宅、店舗等の壁面、床面、住宅設備等に直接貼設するシート状あるいはテープ状の基材にゴキブリ忌避剤を混入したゴキブリ駆除材が開示されている。また、特許文献２には、キャビネットの壁面との間の隙間に不快害虫が侵入するのを防止すべく害虫忌避剤を含有するシートやシール材を貼着するキャビネットの防虫構造が開示されており、かかるシートの材料として、不織布や紙、ポリ塩化ビニル等の樹脂シートが用いられることが記載されている。
【０００３】
また、長期間にわたって防虫成分を蒸散することがきるように防虫成分を含有する樹脂シートを中間層とし、その両面に機能性の樹脂シートを設けた多層構造を有する防虫シートも知られている。例えば、特許文献３には、樹脂製のバリア層と、紙製の防虫成分保持層と、印刷可能な樹脂製の薬剤徐放層の三層構造を有する厚みが０．０１〜１ｍｍの防虫シートが開示されている。そして、バリア層としては、ポリプロピレン、ポリエステル、ナイロン等が、また透過層としては、ポリエチレン、エチレン（メタ）アクリレート共重合体等が用いられることが記載されている。
【０００４】
しかしながら、これらの防虫シートの基材である不織布や紙、ポリ塩化ビニルやポリエチレン、ポリプロピレン等の樹脂はスポンジ性を有するものではなく、また長期間にわたる蒸散性を確保するために多層構造にする必要があった。
【０００５】
更に、配線（コード）や配管を伝って進入する害虫を防止するために、例えば、引用文献４には、昆虫忌避剤又は殺虫剤が含有された樹脂を帯状に成型し、長尺体に巻きつけることにより昆虫が対象物に進入するのを防止する昆虫忌避又は殺虫用樹脂製品が開示されている。そして、かかる樹脂としてポリアセタール樹脂、ポリアミド樹脂が記載されている。
この製品もスポンジ性を有するものではなく、配線（コード）や配管以外の、扉やキャビネット等の隙間への害虫の進入防止という観点では使い勝手が悪いものであった。
【０００６】
一方、特許文献５にはスポンジ性を有する害虫忌避テープとして、弾性ゴム発泡体シート或いは合成樹脂発泡体シートに害虫忌避剤や殺虫剤を含有させたテープが開示されている。しかしながら、合成樹脂発泡体シートとしては軟質ウレタンフォームが例示されているだけであり、また、厚さが１．５ｍｍ以下の薄型の防虫スポンジシートについての記載はない。
【先行技術文献】
【特許文献】
【０００７】
【特許文献１】特開平８−２０５７５１号公報
【特許文献２】特開平８−２９９０７２号公報
【特許文献３】特開２０１２−１１１７０７号公報
【特許文献４】特開２００６−２３８８５３号公報
【特許文献５】実用新案登録第３０４２９３８号公報
【発明の開示】
【発明が解決しようとする課題】
【０００８】
かかる現状下、本発明の目的は、扉やキャビネット等の隙間への害虫の進入防止および配線（コード）や配管を伝う害虫の進入防止の両方に使用が可能な厚さが１．５ｍｍ以下の薄型の防虫スポンジシートを提供することにある。
【課題を解決するための手段】
【０００９】
即ち、本発明は次の＜１＞から＜７＞に係る発明である。
＜１＞  防虫成分が保持された多孔質体含有アクリル系発泡体樹脂層と粘着層とからなり、厚さが０．２５〜１．５ｍｍである防虫スポンジシート。
＜２＞  前記アクリル系発泡体樹脂層の厚さが、０．２〜０．５ｍｍである前記＜１＞に記載の防虫スポンジシート。
＜３＞  前記アクリル系発泡体樹脂層の発泡倍率が、１．５〜２．５である前記＜１＞または＜２＞に記載の防虫スポンジシート。
＜４＞  前記粘着層が、基材レス両面テープである前記＜１＞から＜３＞のいずれかに記載の防虫スポンジシート。
＜５＞  前記粘着層が、発泡基材両面テープである＜１＞から＜３＞のいずれかに記載の防虫スポンジシート。
＜６＞  前記防虫成分が、トルイミド系化合物および/またはピレスロイド系化合物である前記＜１＞から＜５＞のいずれかに記載の防虫スポンジシート。
＜７＞  前記多孔質体が、カオリンクレーである前記＜１＞から＜６＞のいずれかに記載の防虫スポンジシート。
【発明の効果】
【００１０】
本発明により、柔軟性、伸縮性を有する作業性に優れた防虫スポンジシートが提供される。
本発明の防虫スポンジシートは、厚さが１．５ｍｍ以下の薄型のシートであるにも拘わらず、優れた柔軟性、伸縮性と長期にわたる防虫（忌避）を併せ持つものである。
本発明の防虫スポンジシートは、防虫剤混入の樹脂層を発泡させることにより、シートに一定の厚みを持たせ間隙を埋めることが容易となり忌避効果が向上し、更にシート自身が多孔質であることに加え、多孔質体を含有することにより防虫効果の持続性に優れている。
【図面の簡単な説明】
【００１１】
【図１】本発明の防虫スポンジシートの断面図である。
【図２】本発明のアクリル系発泡体樹脂層の概念図である。
【図３】本発明の忌避効果試験に使用したシェルターの分解図である。
【図４】本発明の忌避効果試験に使用した試験装置の概念図である。
【図５】本発明の忌避評価試験１のグラフである。
【図６】本発明の忌避評価試験２のグラフである。
【図７】本発明の忌避評価試験３のグラフである。
【図８】本発明の忌避評価試験４のグラフである。
【発明を実施するための形態】
【００１２】
以下、本発明の実施の形態について、図面を参照しながら具体的に説明する。なお、図面は本発明の防虫スポンジシートを概念的に示したものであり、分かり易くする為に寸法等は実際のものとは異なる。
なお、本発明において、スポンジとは、内部に細かな孔が無数に空いた多孔質体の柔らかい物質であることをいい、スポンジ性とはかかる物質が有する弾性、柔軟性、伸縮性等の性質をいう。また、シートとは、テープと同意義でありこれらを区別する必要はない。
【００１３】
先ず、本発明は、防虫成分が保持された多孔質体含有アクリル系発泡体樹脂層と粘着層とからなり、厚さが０．２５〜１．５ｍｍである防虫スポンジシートに係るものである。
本発明のアクリル系発泡体樹脂層は、アクリル系発泡体樹脂中に多孔質体を含有しており、また、アクリル系発泡体樹脂層は防虫成分を保持、含有するものである。即ち、アクリル系発泡体樹脂層は、多孔質体を含有するアクリル系発泡体樹脂からなり、この多孔質体を含有するアクリル系発泡体樹脂中に防虫成分が保持されている。
【００１４】
図１は、本発明の防虫スポンジシート１の断面図である。図１（Ａ）において、防虫スポンジシート１は、防虫成分が保持された多孔質体含有アクリル系発泡体樹脂層１０の片側の表面に粘着層１１を張り合わせたものであり、アクリル系発泡体樹脂層１０がスポンジ性を有するアクリル系発泡体樹脂材料からなる。図１（Ａ）においては、粘着層１１として基材レス両面テープを使用した例である。なお、基材レス両面テープの粘着側には離型紙１２が付されており、使用時に剥離される。
また、図１（Ｂ）は、防虫スポンジシート１の他の断面図である。図１（Ｂ）においては、粘着層１１として発泡基材両面テープを使用した例であり、図１（Ａ）の防虫スポンジシートより厚めのシートが示されている。なお、発泡基材両面テープの粘着側には離型紙１２が付されており、使用時に剥離される。
【００１５】
図２は、防虫スポンジシート１を構成するアクリル系発泡体樹脂層１０の拡大概念図を示したものである。図２においては、アクリル系発泡体樹脂層１０内に分散存在する発泡後の気泡（１０a）と多孔質体（１０ｂ）とが示されている。
【００１６】
防虫スポンジシート１は、適宜加工され、例えば、扉やキャビネット等の隙間への害虫の進入防止および配線（コード）や配管を伝う害虫の進入防止を目的として使用される。
【００１７】
（アクリル系発泡体樹脂層）
本発明の防虫スポンジシートを構成するアクリル系発泡体樹脂層について以下説明する。
本発明の第一の特徴は、防虫成分保持層のアクリル系発泡体樹脂層１０の材料として、柔軟性、伸縮性等のスポンジ性を有するアクリル系発泡体樹脂を使用することである。
【００１８】
アクリル系発泡体樹脂は、アクリル系樹脂を主原料として、これを発泡・樹脂化することにより製造することができる。アクリル系樹脂は、通常樹脂エマルジョンの形態にて使用される。
アクリル系樹脂は、アクリル系発泡体樹脂の主剤であり発泡により弾性や柔軟性、伸縮性を付与すると共に、防虫基材として後述する防虫剤を保持する。本発明で使用するアクリル系樹脂は、ガラス転移点（Ｔｇ）が−１０℃以上、好ましくは０℃以上である。
【００１９】
本発明で使用するアクリル系樹脂とは、アクリル酸、アクリル酸エステル、メタクリル酸及びメタクリル酸エステルからなる群より選ばれる少なくとも１種の単量体を主成分として重合することで得られたポリマーである。上記アクリル酸、アクリル酸エステル、メタクリル酸及びメタクリル酸エステルから選ばれる少なくとも１種の単量体を重合してなるポリマーとしては特に限定されないが、アクリル系樹脂エマルジョンを構成するポリマーが好適に用いられる。かかるアクリル系樹脂エマルジョンの市販品としては、例えば、商品名：「ニカゾール」シリーズ（日本カーバイド工業社製）が挙げられる。
【００２０】
本発明では、アクリル系発泡体樹脂層が、多孔質体を含むことが更なる特徴の一つである。多孔質体を含有することにより、長期にわたる防虫忌避効果を得ることが可能となる。その理由は定かではないが、アクリル系発泡体樹脂の有する気泡と多孔質体の有する細孔とが相乗的に防虫成分の徐放をコントロールするためと思われる。
【００２１】
かかる、多孔質体としては、カオリンクレー、シリカ、ゼオライト等の無機系多孔質体やポリエチレン、ポリプロピレン等の均一なプラスチック粉末を焼結成形したプラスチック焼結多孔質体が挙げられる。中でも無機系多孔質体が好ましく、特に、アクリル系樹脂エマルジョンとの相溶性の観点から、カオリンクレーが好適に使用される。
【００２２】
アクリル系発泡体樹脂層の多孔質体の含有量は、アクリル系発泡体樹脂の主剤であるアクリル樹脂１００重量部に対し、２０重量部〜７０重量部、好ましくは、３０重量部〜６０重量部である。２０重量部未満では長期徐放効果が乏しくなり、７０重量部を超えるとアクリル系発泡体樹脂層の柔軟性が損なわれるおそれがある。
【００２３】
次に、本発明で使用する防虫剤（防虫成分）について説明する。なお、本発明において、防虫剤と防虫成分とは同意義である。
本発明の防虫剤としては、昆虫（害虫）忌避又は殺虫効果を有するものであり、忌避効果と殺虫効果の両方を有するものがより好ましい。防虫剤の具体的成分としては、トルイミド系化合物、ピレスロイド系化合物、カーバーメート系化合物、有機リン系化合物およびこれらの異性体、誘導体、類縁体が挙げられる。
これらのなかでも、殺虫効果に優れ、常温で蒸散性があり、安全性が高いピレスロイド系化合物や忌避効果に優れるトルイミド系化合物が好ましく用いられる。ピレスロイド系化合物の例としては、エンペントリン、メトフルトリン、プロフルトリン、トランスフルトリン等が挙げられる。また、トルイミド系化合物としては、N,N-ジエチル-3-メチルベンズアミド（ディート）が挙げられる。なお、これらの防虫成分は１種のみでもよいし、２種以上を併用してもよい。
【００２４】
かかる防虫剤としては、市販品のアニンセンＥＭＤ−３０、アニンセンＳＩＢ−５００（商品名：大和化学工業株式会社製）等が好適に使用できる。中でも、忌避効果と殺虫効果の両方を有するアニンセンＥＭＤ−３０が有用である。
【００２５】
アクリル系発泡体樹脂層１０に保持させる防虫成分の量としては、防虫成分の種類、防虫スポンジシート１の使用可能期間等に応じて適宜選択すればよい。本発明の防虫スポンジシート１において、防虫成分の徐放性能は、設定使用期間などによって変わるが、例えば、数か月から数年間の設定使用期間中に継続して有効量の防虫成分が徐放的に蒸散し、かつ累積蒸散量が保持させた薬剤量の５０％以上になるようにアクリル系発泡体樹脂層１０の発泡量や保持させる薬剤の種類、その保持量を設計することが好ましい。
具体的には、防虫スポンジシート中の防虫成分が、０．１重量％以上、好ましくは０．５〜５重量％、より好ましくは２〜４重量％である。１重量％未満では、防虫・忌避効果が損なわれるおそれがある。また、上限は特に限るものではないが、多すぎてもそれ以上の効果は期待できず、コストが嵩むことになり好ましくない。
なお、防虫剤（防虫成分）中の具体的な薬効成分量は、一般には３０〜５０重量％である。
【００２６】
本発明のアクリル系発泡体樹脂層を構成し、あるいは製造するために使用されるその他の化合物、添加剤としては、硬化剤、発泡剤、粘度調整剤、着色剤等が適宜使用されるが、これらについては後述する。
【００２７】
本発明のアクリル系発泡体樹脂層は、狭い間隙への装着を可能とする為に厚さが１．０ｍｍ以下、好ましくは０．５ｍｍ以下である。一方、スポンジ性を付与する為にはある程度の厚みが必要であり、好ましくは０．２ｍｍ以上である。
本発明のアクリル系発泡体樹脂層の発泡倍率は、１．２以上、好ましくは１．５〜２．５である。この範囲であれば、アクリル系発泡体樹脂層にスポンジ性を付与し、また防虫成分の長期にわたる徐放性を確保できる。
【００２８】
（粘着層）
次に、本発明の粘着層について説明する。粘着層は、アクリル系発泡体樹脂層の少なくとも片面に貼り合わされ、本発明の防虫スポンジシートを対象物に貼り付ける機能を有するものである。
粘着層は、基材レス両面テープあるいは発泡基材両面テープが使用される。基材レス両面テープは基材無しテープとも呼ばれ、たとえば、市販のダイタック＃８０８０ＮＲ（商品名：ＤＩＣ株式会社製）、接着材転写テープ４６５（商品名：住友スリーエム株式会社製）や基材レス両面テープＧＡ５９０５（商品名：日東電工株式会社製）が使用できる。また、発泡基材両面テープとしては、たとえば、市販のダイタック＃８４００シリーズ（商品名：ＤＩＣ株式会社製）、ＨＹＰＥＲＪＯＩＮＴ（登録商標）Ｈ７００８（商品名：住友スリーエム株式会社製）やＰＥフォームテープＭＩＸ−３１３（商品名：日東電工株式会社製）が使用できる。
【００２９】
基材レス両面テープは、粘着剤のみで構成されており、一般に厚さが０．０５ｍｍ程度であり、より薄型の防虫スポンジシートを製造するときに有用であり、一方、発泡基材両面テープは厚さが０．５〜１ｍｍ程度であり、少し厚めの防虫スポンジシートを製造するときに有用である。
基材レス両面テープは、伸縮性のあるテープ状に粘着加工されており本発明の防虫スポンジシートの作業性に優れている。また、粘着層に発泡基材両面テープを使用するのは、防虫成分を保持する本発明のアクリル系発泡体樹脂層の柔軟性や伸縮性を損なわない為である。
【００３０】
（防虫スポンジシートの製造方法）
次に、本発明の防虫スポンジシートの製造方法について説明する。
アクリル系発泡体樹脂層は、防虫成分、多孔質体および硬化剤や発泡剤等の組成物からなる発泡アクリル系樹脂エマルジョン組成物とした後、この樹脂エマルジョン組成物を離型紙や剥離フィルム（以下、単に「離型紙」という。）上に塗布し、加熱硬化させることにより得ることができる。なお、離型紙としてはクレープ紙やＰＥＴフィルムが好適に使用できる。
【００３１】
また、上記アクリル系発泡体樹脂層に粘着層を貼り合せた本発明の防虫スポンジシートの製法は次の工程を適宜含むものである。
（１）アクリル系樹脂エマルジョン、防虫成分、多孔質体、増粘剤、硬化剤、及び好ましくは起泡剤や整泡剤を更に含むアクリル系樹脂エマルジョン組成物を十分に混合した後、空気を巻き込みながら激しく攪拌することにより発泡アクリル系樹脂エマルジョン組成物の塗工液を得る工程
（２）上記塗工液を離型紙上に塗工し、加熱乾燥することによりアクリル系発泡体樹脂層を得る工程
（３）前記アクリル系発泡体樹脂層の離型紙と接する反対の面に粘着層を貼り合せて防虫スポンジシートを得る工程
【００３２】
以下、防虫スポンジシートの製造方法につき詳述する。
先ず、アクリル系樹脂エマルジョン（例えば、商品名：ニカゾールＦＸ−２１３８Ｙ；日本カーバイド工業株式会社製）を主原料として、これに防虫剤（例えば、商品名：アニンセンＥＤＭ−３０；大和化学工業株式会社製）および多孔質体（例えば、商品名：ＮＮカオリンクレー；竹原化学工業株式会社製）、並びに泡立てを促進する増粘剤を添加し、更に、硬化剤等を加え十分に混合した後、空気を巻き込みながら激しく攪拌することにより発泡アクリル系樹脂エマルジョン組成物を得る。混合、攪拌は、室温にて行うことができる。混合は如何なる方法でも良いが、通常、攪拌しながら混合することが行われる。また、空気を巻き込みながら激しく攪拌する操作は、通常３分以上、好ましくは５分以上行うことが好ましい。この空気を巻き込みながら激しく攪拌する操作により本発明のスポンジ性を有するアクリル系発泡体樹脂層を得ることが可能となる。
【００３３】
増粘剤（粘度調整剤）としては、アルカリ増粘剤が好ましく、例えば、ニカゾール  ＶＴ−２５３（商品名：日本カーバイド工業株式会社製）や商品名：アロンＢ−３００Ｋ（東亞合成株式会社製）等が使用できる。また、水系エマルジョンの増粘剤としては、ＢＹＫ−４２５、ＯＰＴＩＦＬＯ  Ｈ６００ＶＦやＯＰＴＩＧＥＬ  Ｗ７２４（商品名：ビックケミージャパン株式会社製）が使用できる。また、ポリ燐酸アンモニウム等の有機リン化合物も好適に使用できる。
【００３４】
また、硬化剤は、架橋剤とも称され、熱硬化性樹脂の硬化に使用されるものが適宜使用される。例えば、オキサゾリン系硬化剤、メラミン系硬化剤、エポキシ系硬化剤等が使用できるが、比較的低温で効果があり、アルカリ側で混和性、安定性にすぐれるオキサゾリン系硬化剤が好適に使用できる。かかる硬化剤としては、例えば、商品名：ニカゾール  ＦＸ−９５５（日本カーバイド工業株式会社製）が使用できる。
なお、これら以外にも、起泡剤、整泡剤や着色等を本発明の目的を損なわない範囲で適宜添加することができる。
【００３５】
各成分の添加割合は、アクリル系樹脂エマルジョン（固形分）を１００重量部としたとき、増粘剤が、０．０１〜１０重量部、好ましくは０．０３〜５重量部である。増粘剤が０．０１重量部未満では、十分な気泡が発生せず、また、１０重量部を超えると流動性を失い加工性が損なわれる。
【００３６】
硬化剤の添加量は、目的とする防虫スポンジシートの性状により適宜選択されるが、通常、アクリル系樹脂エマルジョン１００重量部に対し、０．０１〜１０重量部、好ましくは０．１〜５重量部である。
【００３７】
次に、上記発泡アクリル系樹脂エマルジョン組成物を、クレープ紙（離型紙）上に塗布し、８０℃で約１０分間予備乾燥し、更に、１２０℃で約１０分間加熱硬化させてアクリル系発泡体樹脂層（以下、「アクリル系発泡体樹脂シート」ということがある。）を得る。
例えば、発泡アクリル系樹脂エマルジョン組成物を離型紙上に０．４ｍｍの厚さで塗布した場合、アクリル系発泡樹脂シートの厚みは０．２〜０．２５ｍｍ程度となる。
得られるアクリル系発泡体樹脂シートの発泡倍率は、１．２〜３であり、好ましくは、１．５〜２．５である。
また、アクリル系発泡体樹脂シートの幅は、特に制限が無いが、通常０．２〜１．５ｍである。なお、最終的には使用される防虫スポンジシートの適用箇所に応じ適宜カットされる。
【００３８】
上記アクリル系発泡体樹脂シートは、前述のように、狭い間隙への装着を可能とする為に厚さが１．０ｍｍ以下、好ましくは０．５ｍｍ以下である。一方、スポンジ性を付与し、防虫成分を所定量保持する為にはある程度の厚みが必要であり、好ましくは０．２ｍｍ以上である。
【００３９】
次に、本発明のアクリル系発泡体樹脂層には粘着層が張り合わされ防虫スポンジシートが製造される。クレープ紙は、通常、粘着層貼り合わせ後に取り除かれる。
粘着層は、前述の基材レス両面テープあるいは発泡基材両面テープが使用される。
【００４０】
本発明の防虫スポンジシート１は、上記のようにアクリル系発泡体樹脂層１０に粘着層１１を貼り合わせたものであり、その厚さは、０．２５〜１．５ｍｍであり、好ましくは０．３〜１．２ｍｍである。
【００４１】
本発明の防虫スポンジシートは、薄型にもかかわらずスポンジ性を有し、また長期にわたる防虫忌避効果を有する。そのため、住宅、店舗、工場などの壁面、床面に直接貼設し、ゴキブリなどの害虫注の侵入を防止することができる。また、ケーブルや配管、自販機などの足部分に巻き付けて、伝わってくる害虫の侵入を防止できる。
【実施例】
【００４２】
以下、本発明の好ましい実施の形態に係る防虫クッションテープを実施例により具体的に説明するが、本発明はその要旨を変更しない限り、本実施例に限定されるものではない。
【００４３】
（１）使用材料
１）主剤：アクリル系樹脂エマルジョン（商品名；ニカゾール  ＦＸ−２１３８Ｙ：日本カーバイド工業株式会社製）（固形分濃度：５９重量％）
２）防虫剤（防虫成分）：トルイミド・ピレスロイド系防虫忌避剤（商品名；アニンセンＥＭＤ−３０：大和化学工業株式会社製）[有効成分含有量；３０〜４０重量％]
３）多孔質体：（商品名；ＮＮカオリンクレー：竹原化学工業株式会社製）
４）増粘剤（粘度調整剤）：ポリ燐酸酸アンモニウム（商品名；ＡＰ−４６２：クラリアント株式会社製）（固形分濃度：５０重量％）
５）硬化剤：オキサゾリン系硬化剤（商品名；ニカゾール  ＦＸ−９５５：日本カーバイド工業株式会社製）（固形分濃度：４０重量％）
６）起泡剤：ヒマシ油カリ石けん（商品名；ＦＲ２５：花王株式会社製）（固形分濃度：３３重量％）
７）整泡剤：脂肪酸ジエタノールアミン塩等の水溶液（商品名；ＳＮフォーム２００：サンノプコ株式会社製）（固形分濃度：４６重量％）
８）着色剤：カーボンブラック（商品名；ＭＡ６００：三菱化学株式会社製）
【００４４】
（２）アクリル発泡シート物性評価方法
１）発泡倍率は次の式により求めた。
発泡倍率  ＝  未発泡時の密度／発泡後の密度（嵩密度）
【００４５】
２）引張強度（MPa）
ＪＩＳ  Ｋ６２５１に準拠して測定した。
【００４６】
３）破断伸び（％）
ＪＩＳ  Ｋ６２５１に準拠して測定した。
【００４７】
（３）忌避効果試験の評価方法
１）シェルターの作成
ベニヤ板を使用し、図３に示す縦横５０ｍｍ、高さ５ｍｍのシェルター２０を作成した。なお、壁板として長さ３０ｍｍの角材を４辺に貼り、２０ｍｍの出入り口をそれぞれ設けた。また、底板の裏面（内面部）に試験用防虫スポンジシート１を張り合わせシェルター(処理区)を作成した（「シェルターＡ」という。）。
また、比較の為、底板の裏面（内面部）に防虫剤を含有しないスポンジシートを張り合わせシェルター(無処理区)を併せて作成した（「シェルターＢ」という。）。
【００４８】
２）害虫忌避試験方法
害虫忌避試験は、（財）日本環境衛生センターの試験方法 (検体を処理したシェルター中への供試虫の潜伏状況から効果を判定定する方法)に準じ、大和法（ＤＣ−４：大和化学工業株式会社）によりゴキブリを使用して行った。
即ち、図４に示すように、高さ２０ｃｍ、横２６ｃｍ、縦ｌ５ｃｍの紙製で内部を樹脂加工した容器２１の中に、シェルター２０Ａとコントロールとなるシェルター２０Ｂを設置した。容器の中央部には水を含ませた脱脂綿と固形飼料を置き、供試虫が自由に摂取出来るようにした。また、供試虫の逃亡を防止するため、容器内壁にワセリンを薄く塗った後に、供試虫としてゴキブリ２０匹を入れて、２４時間後に各シェルターに潜伏するゴキブリの数を数え、次の式から忌避率を計算した。
試験は、光源、温湿度差、固体差によるばらつきを考慮して、３回の繰り返しを行い、その合計によって忌避率を算出したが、試験区のうち１区でも処埋区の数が無処理区の数を超えるものがあった時は、忌避効果は認められぬものとして、全体の忌避率は０％とした。なお、ゴキブリはチャバネゴキブリ（累代飼育）を使用した。
忌避率（％）＝ [１−（シェルターＡ中のゴキブリの数）/（シェルターＢ中のゴキブリの数）]×１００
【００４９】
（実施例１）
（１）アクリル系発泡体樹脂層の作成
次の材料を使用し室温（２８℃）で、ディスパーにて十分撹拌混合し、その後、空気を巻き込みながら激しく撹拌して発泡させアクリル樹脂エマルジョン組成物の塗工液を調整した。
１）アクリル系樹脂エマルジョン；５６９．５ｇ（固形分濃度：５９重量％）
なお、上記アクリル系樹脂エマルジョンを１００重量部とし、以下の材料を添加した。
２）硬化剤：３重量部
３）防虫剤：９重量部
４）起泡剤：９重量部
５）増粘剤：２．６重量部
６）多孔質体：４０重量部
７）着色剤：１量部
８）整泡剤：２重量部
９）水    ：９重量部
これらの使用材料の樹脂エマルジョン組成を表1に示した。
【００５０】
上記アクリル樹脂エマルジョン組成物の塗工液を、離型紙（ＳＬ−７２：住化加工紙株式会社製）上に０．６ｍｍの厚さで塗布し、８０℃で１０分間予備乾燥し、更に、１２０℃で１０分間加熱硬化させて厚み０．３５ｍｍのアクリル系発泡体樹脂シート（以下「フォームシートＡ」という。）を得た。フォームシートＡの樹脂目付量は２１８ｇ／ｍ2であり、発泡倍率は、２．３５、嵩比重は、０．６１であった。また、フォームシートＡ中の防虫剤（防虫成分）含有量は計算上２．８重量％であった。
樹脂エマルジョン組成および得られたフォームシートの物性を表１に示した。
【００５１】
【表１】
2018186772.tif 000003
【００５２】
（２）防虫スポンジシートの作成
１）前記（１）で得られたフォームシートＡを基材レス両面テープ（商品名：ダイタック＃８０８０ＮＲ、ＤＩＣ株式会社製：厚さ０．０５ｍｍ）を貼付し防虫スポンジシート（１）を得た。
２）前記（１）で得られたフォームシートＡに発泡基材両面テープ（商品名：ダイタック＃８４０８ＢＬＡＣＫ、ＤＩＣ株式会社製：厚さ０．８５ｍｍ）を貼付し防虫スポンジシート（２）を得た。
【００５３】
（３）防虫スポンジシートの引張強度と破断伸びの測定
上記、防虫スポンジシート（１）および（２）の引張強度と破断伸びを測定した。結果を表２に示す。
【００５４】
【表２】
2018186772.tif 000004
【００５５】
上記結果から、本発明の防虫スポンジシート（１）および（２）は、何れも良好な柔軟性と伸縮性を有することが分かる。
【００５６】
（実施例２、３）
上記実施例１の「（１）アクリル系発泡体樹脂層の作成」において、防虫剤または多孔質体の含有量を変えた以外は同様に行い、厚みが０．３５ｍｍの各アクリル系発泡体樹脂シート（以下、単に「フォームシート」ということがある。）を得た。樹脂エマルジョン組成およびフォームシートの物性評価結果を表１に併せて示した。
また、この各フォームシートを使用し実施例１の「（２）防虫スポンジシートの作成の１）」と同様に行い厚さが０．４０ｍｍの防虫スポンジシートを得た。
【００５７】
（比較例１）
上記実施例１の「（１）アクリル系発泡体樹脂層の作成」において、実施例１と同じ材料を同じ組成割合で使用し、室温（２８℃）で、真空ミキサーにて空気を巻き込まないようにして十分撹拌混合して発泡させアクリル樹脂エマルジョン組成物の塗工液を調整した。該塗工液を、離型紙上に厚さ０．３１ｍｍで塗布後、８０℃で１０分間予備乾燥し、更に、１２０℃で１０分間加熱硬化させて、樹脂目付量２２０ｇ／ｍ2、厚み０．１５ｍｍの未発泡アクリルシート（以下「フォームシートＢ」という。）を得た。樹脂エマルジョン組成およびフォームシートの物性評価結果を表１に示した。
また、この各フォームシートを使用し実施例１の「（２）防虫スポンジシートの作成の１）」と同様に行い厚さが０．２０ｍｍの防虫スポンジシートを得た。
【００５８】
（比較例２、３）
上記実施例１の「（１）アクリル系発泡体樹脂層の作成」において、防虫剤または多孔質体の含有量を変えた以外は同様に行い、厚みが０．３５ｍｍの各アクリル系発泡体樹脂シートを得た。樹脂エマルジョン組成およびフォームシートの物性評価結果を表１に併せて示した。
また、この各フォームシートを使用し実施例１の「（２）防虫スポンジシートの作成の１）」と同様に行い厚さが０．４ｍｍの防虫スポンジシートを得た。
【００５９】
（忌避評価試験）
上記、害虫忌避試験法により、実施例、比較例で作成した防虫スポンジシートに対するゴキブリ忌避効果の評価を行った。
【００６０】
（評価試験１）
実施例１および比較例１で得られた防虫スポンジシートに対し、防虫成分の効果持続性を比較評価するために８１℃で１２０時間の加熱促進を行った上で、ゴキブリに対する忌避試験を実施した。結果を表３及び図５に示した。
なお、以下の表および図の記載において、忌避率試験における、８１℃で１２０時間（８１℃×１２０ｈｒ）の加熱促進試験はアレニウスの式より３０℃の環境換算で約１年、また８１℃で５００時間（８１℃×５００ｈｒ）の加熱促進試験はアレニウスの式より３０℃の環境換算で約５年に相当する。
表３（図５）に示すように、実施例1の発泡シートは加熱促進試験（８１℃×１２０ｈｒ）後も忌避率９０％以上を維持したが、比較例１の未発泡シートの忌避率は著しく低いものであった。
【００６１】
【表３】
2018186772.tif 000005
【００６２】
（評価試験２）
実施例１および比較例２で得られた防虫スポンジシートに対し、多孔質体の有無の効果を比較評価するために、ゴキブリに対する忌避試験を実施した。結果を表４及び図６に示した。
表４（図６）に示すように、実施例１の防虫シートは８１℃で５００時間（８１℃×５００ｈｒ）の加熱促進試験後も忌避率９５％以上を維持したが、多孔質体を含有しない比較例２の防虫シートでは忌避率が９０％以下へ低下した。
【００６３】
【表４】
2018186772.tif 000006
【００６４】
（評価試験３）
実施例１、２および比較例３で得られた防虫スポンジシートに対し、防虫成分の含有量の効果を比較評価するために、８１℃で１２０時間（８１℃×１２０ｈｒ）の加熱促進後、ゴキブリに対する忌避試験を実施した。結果を表５及び図７に示した。
表５（図７）に示すように、アクリル系発泡体樹脂層の防虫成分の含有量が１．９重量％では、忌避率が９１．３％へ低下した。
【００６５】
【表５】
2018186772.tif 000007
【００６６】
（実施例４、５および比較例４）
上記実施例１の「（１）アクリル系発泡体樹脂層の作成」で作成したアクリル樹脂エマルジョン組成物の塗工液を、目付量を変えて離型紙上に塗布した以外は実施例１と同様に行いアクリル系発泡体樹脂シートを得た。実施例４のアクリル系発泡体樹脂シート（以下「フォームシートＡ１」という。）は、厚みが０．２ｍｍであり、実施例５のアクリル系発泡体樹脂シート（以下「フォームシートＡ２」という。）は、厚みが０．５ｍｍであった。また、比較例４のアクリル系発泡体樹脂シート（以下「フォームシートＢ１」という。）は、厚みが０．１ｍｍであった。
また、この各フォームシートを使用し実施例１の「（２）防虫スポンジシートの作成の１）」と同様に行い、それぞれ厚さが０．２５ｍｍ（フォームシートＡ１）、厚さが０．５５ｍｍ（フォームシートＡ２）、厚さが０．１５ｍｍ（フォームシートＢ１）の防虫スポンジシートを得た。
【００６７】
（評価試験４）
実施例１および上記実施例４，５および比較例４で得られた防虫スポンジシートに対し、防虫テープの厚さの効果を比較評価するために、８１℃で１２０時間（８１℃×１２０ｈｒ）の加熱促進後、ゴキブリに対する忌避試験を実施した。結果を表６及び図８に示した。
表６（図８）に示すように、アクリル系発泡体樹脂層の厚さが０．２ｍｍ以下になると忌避率の効果が低下した。
【００６８】
【表６】
2018186772.tif 000008
【産業上の利用可能性】
【００６９】
本発明は、スポンジ性を有する作業性に優れた防虫スポンジシートを提供するものであり、厚さが１．５ｍｍ以下の薄型のシートであるにも関わらず、優れた柔軟性、伸縮性と長期にわたる防虫（忌避）効果を併せ持つものである。
本発明の防虫スポンジシートは、防虫剤混入の樹脂層を発泡させることにより、シートに一定の厚みを持たせ間隙を埋めることが容易となり忌避効果が向上し、更にシートが多孔質体を含有することにより防虫効果の持続性に優れており、扉やキャビネット等の隙間への害虫の進入防止および配線（コード）や配管を伝う害虫の進入防止を目的として使用できる。
【符号の説明】
【００７０】
１  防虫スポンジシート
１０  アクリル系発泡樹脂
１０ａ  気泡
１０ｂ  多孔質体
１１  粘着層
１２  離型紙
２０  シェルター
２０Ａ  シェルターＡ
２０Ｂ  シェルターＢ
２１  容器
【図１】
2018186772.tif 000009
【図２】
2018186772.tif 000010
【図３】
2018186772.tif 000011
【図４】
2018186772.tif 000012
【図５】
2018186772.tif 000013
【図６】
2018186772.tif 000014
【図７】
2018186772.tif 000015
【図８】
2018186772.tif 000016